(57)【要約】【課題】    記録層に生じた熱を効果的に放熱することができるとともに、所望のように、データを記録することができる光記録媒体を提供することを目的とする。【解決手段】    基板１１上に、相変化材料を含む記録層２３と、光透過層１３とを備え、記録層２３に、光透過層１３を介して、レーザビームが照射されて、データの記録および記録されたデータの消去が可能に構成された光記録媒体であって、記録層２３と光透過層１３の間に、互いに異なる誘電体材料を主成分として含む少なくとも三つの誘電体層２４、２５、２６が形成されていることを特徴とする光記録媒体。【選択図】      図２
2005209247.tif 000002
【特許請求の範囲】
【請求項１】
基板上に、相変化材料を含む記録層と、光透過層とを備え、前記記録層に、前記光透過層を介して、レーザビームが照射されて、データの記録および記録されたデータの消去が可能に構成された光記録媒体であって、前記記録層と前記光透過層の間に、互いに異なる誘電体材料を主成分として含む少なくとも三つの誘電体層が形成されていることを特徴とする光記録媒体。
【請求項２】
前記記録層と前記光透過層の間に、第一の誘電体層と、第二の誘電体層と、第三の誘電体層とが、レーザビームの入射面側から順に、積層され、前記第一の誘電体層が、前記第二の誘電体層より高い熱伝導性を有しており、前記第二の誘電体層が、前記第一の誘電体層および前記第三の誘電体層より低い硬度を有しており、前記第三の誘電体層が、実質的に硫黄を含まない誘電体材料を主成分として含んでいることを特徴とする請求項１に記載の光記録媒体。
【請求項３】
基板上に、相変化材料を含み、少なくとも中間層を介して、積層された複数の記録層と、光透過層とを備え、前記複数の記録層に、前記光透過層を介して、レーザビームが照射されて、データの記録および記録されたデータの消去が可能に構成された光記録媒体であって、前記複数の記録層のうちの少なくとも一つの記録層と前記光透過層との間、および前記複数の記録層のうちの少なくとも一つの記録層と前記中間層との間の少なくとも一方に、互いに異なる誘電体材料を主成分として含む少なくとも三つの誘電体層が形成されていることを特徴とする光記録媒体。
【請求項４】
前記複数の記録層のうちの少なくとも一つの記録層と前記光透過層との間、および前記複数の記録層のうちの少なくとも一つの記録層と前記中間層との間の少なくとも一方に、第一の誘電体層と、第二の誘電体層と、第三の誘電体層とが、前記レーザビームの入射面側から順に、積層され、前記第一の誘電体層が、前記第二の誘電体層より高い熱伝導性を有しており、前記第二の誘電体層が、前記第一の誘電体層および前記第三の誘電体層より低い硬度を有しており、前記第三の誘電体層が、実質的に硫黄を含まない誘電体材料を主成分として含んでいることを特徴とする請求項３に記載の光記録媒体。
【請求項５】
前記第一の誘電体層が、Ｂ、Ａｌ、Ｇａ、Ｉｎ、Ｃ、Ｓｉ、Ｇｅ、Ｂｅ、ＺｎおよびＳｎからなる群より選ばれる選ばれる一種の元素を含む窒化物、酸化物、あるいは、これらの混合物を主成分として含んでいることを特徴とする請求項２または４に記載の光記録媒体。
【請求項６】
前記第三の誘電体層が、ＺｒおよびＭｇの少なくとも一種の金属を含む酸化物を主成分として含んでいることを特徴とする請求項２または４に記載の光記録媒体。
【請求項７】
反射層をさらに備え、前記記録層と前記反射層の間に、ＺｒおよびＭｇの少なくとも一種の金属を含む酸化物を主成分として含む誘電体層がさらに形成されていることを特徴とする請求項１ないし４のいずれか１項に記載の光記録媒体。
【請求項８】
前記反射層が、金属を主成分として含むことを特徴とする請求項８に記載の光記録媒体。
【請求項９】
３８０ｎｍないし４５０ｎｍの波長λを有するレーザビームが、０．７ないし０．９の開口数ＮＡを有する対物レンズを介して、照射されて、データの記録および記録されたデータの消去が可能に構成されていることを特徴とする請求項１ないし８のいずれか１項に記載の光記録媒体。
【発明の詳細な説明】
【技術分野】
【０００１】
本発明は、書き換え型の光記録媒体に関するものであり、さらに詳細には、記録層に生じた熱を効果的に放熱することができるとともに、所望のように、データを記録することができる光記録媒体に関するものである。
【背景技術】
【０００２】
従来より、デジタルデータを記録するための記録媒体として、記録可能なＣＤや記録可能なＤＶＤに代表される光記録媒体が広く利用されている。
【０００３】
これらの光記録媒体は、ＣＤ−ＲやＤＶＤ−Ｒのように、データの追記はできるが、データの書き換えができない追記型の光記録媒体と、ＣＤ−ＲＷやＤＶＤ−ＲＷのように、データの書き換えが可能な書き換え型の光記録媒体とに大別することができる。
【０００４】
これらの光記録媒体のうち、書き換え型光記録媒体においては、記録層の材料として相変化材料が用いられ、相変化材料が結晶状態にある場合の反射率と、非晶質状態にある場合の反射率の差を利用して、データが記録される。
【０００５】
たとえば、データが記録されていない状態においては、記録層の全面が結晶状態にあり、データが記録されると、記録層が、局所的に、非晶質状態に変化させられ、記録マークが形成される。
【０００６】
光記録媒体の記録層に、記録マークを形成して、データを記録するにあたっては、形成すべき記録マークにしたがって、そのパワーが変調されたレーザビームが、記録層に照射される。
【０００７】
具体的には、一例として、光記録媒体の記録層に、データを記録するときには、記録パワーＰｗと基底パワーＰｂの間で、パワーが変調されたレーザビームを記録層の所定の領域に照射することによって、記録層の所定の領域が、融点以上に加熱された後に、急冷され、非晶質の領域が形成されて、記録マークが形成される。
【０００８】
一方、光記録媒体の記録層に、記録されたデータを消去するときには、消去パワーＰｅに設定されたレーザビームを、記録層の記録マークが形成された領域に照射することによって、レーザビームが照射された記録層の領域が、結晶化温度以上の温度に加熱され、徐冷されることによって、非晶質の領域が、結晶化されることにより、記録マークが消去される。
【０００９】
近年においては、より大容量で、かつ、高いデータ転送レートを有する次世代型の光記録媒体の開発が盛んに行われており、書き換え型の光記録媒体においても、同様に、記憶容量の増大が図られている。
【００１０】
こうした光記録媒体においては、レーザビームの波長λを小さくするとともに、対物レンズの開口数ＮＡを大きくして、レーザビームのビームスポット径を小さく絞ることにより、データの記録密度を高め、記録容量の増大が図られている。しかしながら、レーザビームの波長λを小さくするとともに、対物レンズの開口数ＮＡを大きくした場合には、光記録媒体に対するレーザビームの光軸の傾きに許される角度誤差、すなわち、チルトマージンが非常に狭くなる。このため、基板と反対側に、１００μｍ程度の厚さを有する光透過層が設けられ、光透過層側からレーザビームを照射して、データを記録、再生することにより、チルトマージンの拡大を図っている。
【００１１】
しかしながら、上述の光記録媒体においては、レーザビームのビームスポット径を小さく絞るため、ビームスポット内のエネルギー密度が高められ、記録層が、局所的に、非常に高い温度に加熱される。こうして、記録層に生じた熱は、耐熱性の低い紫外線硬化性樹脂を主成分として含む光透過層にも伝わるため、光透過層が破損するおそれがあり、光記録媒体の信頼性の低下を招くという問題があった。
【００１２】
したがって、光記録媒体の信頼性を向上させるためには、記録層に生じた熱が光透過層に伝達されるのを防止するための構成が必要となり、かかる構成を有する書き換え型の光記録媒体として、特許文献１に記載されたものが知られている。
【００１３】
特許文献１に記載された書き換え型の光記録媒体においては、記録層と光透過層との間に、Ｂ、Ａｌ、Ｇａ、Ｉｎ、Ｃ、Ｓｉ、ＧｅおよびＳｎからなる群より選ばれる選ばれる一種の元素を含む窒化物、酸化物、あるいは、これらの混合物を主成分として含む放熱層が形成されている。かかる放熱層は、高い熱伝導性を有しており、記録層が、局所的に、非常に高い温度に加熱されても、記録層に生じた熱が光透過層に伝わる前に、熱を拡散することができる。
【特許文献１】特開２００３−００６９３０号公報
【発明の開示】
【発明が解決しようとする課題】
【００１４】
上述のように、光記録媒体の信頼性を高めるためには、記録層と光透過層との間に、高い熱電性を有する放熱層を形成することが有効である。しかしながら、こうした放熱層は、相変化材料を含む記録層との密着性が悪いという問題がある。したがって、放熱層を備えた書き換え型の光記録媒体においては、記録層と放熱層の間に、ＺｎＳとＳｉＯ２の混合物を主成分として含む誘電体層を形成する必要があった。すなわち、ＺｎＳとＳｉＯ２の混合物を主成分として含む誘電体層は、記録層や放熱層に比べて、硬度が低いため、記録層および放熱層のいずれとも密着性が高い。このため、ＺｎＳとＳｉＯ２の混合物を主成分として含む誘電体層を、記録層と放熱層の間に、形成することによって、記録層、誘電体層および放熱層の相互の密着性を高めることができる。
【００１５】
しかしながら、ＺｎＳとＳｉＯ２の混合物を主成分として含む誘電体層を、相変化材料を含む記録層に隣接して形成した場合には、多数回にわたって、記録層に記録されたデータを書き換えると、記録層の結晶化速度が低下し、所望のように、データを書き換えられなくなるという問題が生じていた。すなわち、多数回にわたって、記録層に記録されたデータを書き換えると、記録層に含まれる相変化材料が、繰り返し、溶融されることになる。このときに、記録層と誘電体層の界面から、誘電体層に含まれる硫黄が、記録層に混入し、この結果、記録層の性質を変化させて、結晶化速度を低下させるという事態を招いていた。
【００１６】
また、近年においては、記録容量のさらなる増大を図るため、二層以上の記録層が、中間層を介して、積層された構造を有する光記録媒体の開発も進められている。
【００１７】
二層以上の記録層が積層される光記録媒体においては、光入射面から遠い側の記録層に、データを記録し、記録されたデータを再生するときに、光入射面から近い側の記録層を介して、レーザビームが照射されることになる。このため、光入射面から近い側の記録層には、高い光透過率を有することが求められ、記録層の厚さを薄くすることが必要となる。
【００１８】
しかしながら、記録層の厚さを薄くすると、誘電体層に含まれる硫黄に対する記録層に含まれる相変化材料の含有比率が、相対的に小さくなるため、記録層が硫黄の影響を受けやすくなり、記録層の結晶化速度の低下を防止することが、より一層、困難となっていた。
【００１９】
したがって、本発明の目的は、記録層に生じた熱を効果的に放熱することができるとともに、所望のように、データを記録することができる光記録媒体を提供することにある。
【課題を解決するための手段】
【００２０】
本発明のかかる目的は、基板上に、相変化材料を含む記録層と、光透過層とを備え、前記記録層に、前記光透過層を介して、レーザビームが照射されて、データの記録および記録されたデータの消去が可能に構成された光記録媒体であって、前記記録層と前記光透過層の間に、互いに異なる誘電体材料を主成分として含む少なくとも三つの誘電体層が形成されていることを特徴とする光記録媒体によって達成される。
【００２１】
本明細書において、元素を主成分として含むとは、ある層に含まれる元素のうち、その元素の含有率が最も大きいことを意味する。
【００２２】
光記録媒体において、所望のように、データを記録するには、データを記録したときに、記録層に生じた熱が、他の層に影響を与えないように、光記録媒体に適切な放熱処理が施されている必要がある。また、記録層の近傍に、他の層を形成する場合には、記録層の記録特性を阻害しないように、記録層との相性を考慮する必要があり、さらに、光記録媒体の信頼性を高めるためには、各層の密着性が、相互に高いことも必要である。このため、記録層と光透過層の間に形成される層に対しては、放熱特性、記録層との相性、密着性などの様々な条件が要求され、これらの条件を、すべて満たすことは困難である。
【００２３】
しかしながら、本発明においては、記録層と光透過層の間に、互いに異なる誘電体材料を主成分として含む少なくとも三層の誘電体層が形成されており、求められる放熱特性、記録層との相性、密着性に応じて、適切な誘電体材料を選択し、各誘電体層を形成することができるから、記録層と光透過層の間に形成される層に課される様々な条件を満たすことが可能になる。したがって、本発明によれば、記録層に生じた熱を効果的に放熱することができるとともに、所望のように、データを記録することができる。
【００２４】
本発明の好ましい実施態様においては、前記記録層と前記光透過層の間に、第一の誘電体層と、第二の誘電体層と、第三の誘電体層とが、前記レーザビームの入射面側から順に、積層され、前記第一の誘電体層が、前記第二の誘電体層より高い熱伝導性を有しており、前記第二の誘電体層が、前記第一の誘電体層および前記第三の誘電体層より低い硬度を有しており、前記第三の誘電体層が、実質的に硫黄を含まない誘電体材料を主成分として含んでいる。
【００２５】
本発明においては、第一の誘電体層は、第二の誘電体層より高い熱伝導性を有しており、記録層に生じた熱を放熱する放熱層として機能する。このため、記録層が、局所的に、非常に高い温度に加熱されても、記録層に生じた熱が光透過層に伝わる前に、効果的に熱を拡散することができる。したがって、本発明によれば、光透過層が高温に加熱されるのを防止することができ、光記録媒体の信頼性を向上させることが可能になる。
【００２６】
また、本発明においては、第二の誘電体層が、第一の誘電体層および第三の誘電体層より低い硬度を有している。したがって、本発明によれば、第一の誘電体層、第二の誘電体層および第三の誘電体層の相互の密着性を高めることができる。
【００２７】
さらに、本発明においては、第三の誘電体層が、実質的に硫黄を含まない誘電体材料を主成分として含んでいる。
【００２８】
本明細書において、実質的に硫黄を含まないとは、不純物として硫黄が含まれている以外には、第三の誘電体層に、硫黄が含まれていないことを意味する。
【００２９】
多数回にわたって、記録層に記録されたデータが書き換えられると、記録層の結晶化速度の低下を招き、所望のように、記録層に記録されたデータを書き換えられなくなるおそれがある。しかしながら、本発明においては、記録層の近傍に形成される第三の誘電体層が、実質的に硫黄を含まないから、記録層に含まれる相変化材料が、多数回にわたって、溶融されても、第三の誘電体層に含まれる元素の影響を受けて、記録層の性質が変化することがなく、記録層の結晶化速度が低下するのを確実に防止することができる。したがって、本発明によれば、記録層に記録されたデータを、所望のように、繰り返し、書き換えることが可能となる。
【００３０】
本発明のさらに好ましい実施態様においては、前記第一の誘電体層が、Ｂ、Ａｌ、Ｇａ、Ｉｎ、Ｃ、Ｓｉ、Ｇｅ、Ｂｅ、ＺｎおよびＳｎからなる群より選ばれる選ばれる一種の元素を含む窒化物、酸化物、あるいは、これらの混合物を主成分として含んでいる。
【００３１】
本発明のさらに好ましい実施態様においては、前記第三の誘電体層が、ＺｒおよびＭｇの少なくとも一種の金属を含む酸化物を主成分として含んでおり、第三の誘電体層が、ＺｒおよびＭｇの少なくとも一種の金属を含む酸化物を主成分として含んでいる場合には、記録層に生じた熱を、より効果的に、第一の誘電体層側に拡散することができる。
【００３２】
第三の誘電体層が、ＺｒおよびＭｇの少なくとも一種の金属を含む酸化物を主成分として含んでいる場合に、記録層に生じた熱を、より効果的に、第一の誘電体層側に拡散できる理由は、必ずしも明らかではないが、第三の誘電体層を、ＺｒおよびＭｇの少なくとも一種の金属を含む酸化物を主成分として含むように形成したことにより、第三の誘電体層の熱伝導性が高められたためではないかと推測される。
【００３３】
本発明のさらに好ましい実施態様においては、前記第三の誘電体層が、酸化ジルコニウムを主成分として含み、立方晶系の結晶質を有している。
【００３４】
こうした場合には、記録層に生じた熱を、より効果的に、第一の誘電体層側に拡散することができる。一般に、酸化ジルコニウムは、熱伝導性が低い材料として知られているが、本発明においては、酸化ジルコニウムが立方晶系の結晶質を有するように、形成されており、このため、第三の誘電体層の熱伝導性を高めることができたのではないかと考えられる。
【００３５】
本発明においては、第三の誘電体層が、酸化ジルコニウムを主成分として含み、立方晶系の結晶質を有している場合には、各結晶体が、２０ｎｍ以下の結晶粒径を有していることが、より好ましい。
【００３６】
本発明のさらに好ましい実施態様においては、前記記録層の近傍に形成される反射層をさらに備え、前記記録層と前記反射層の間に、ＺｒおよびＭｇの少なくとも一種の金属を含む酸化物を主成分として含む誘電体層が形成されている。
【００３７】
本発明によれば、記録層に、所望のように、記録マークを形成して、データを記録することができる。反射層をさらに備え、記録層と反射層の間に、ＺｒおよびＭｇの少なくとも一種の金属を含む酸化物を主成分として含む誘電体層が形成された場合に、記録層に、所望のように、記録マークを形成して、データを記録することができる理由は、必ずしも明らかではないが、記録層と反射層の間に形成される誘電体層の熱伝導性が高められたため、その結果として、記録層に生じた熱を、反射層側に効果的に拡散することが可能となり、冷却効率を高めることができたためではないかと推測される。
【００３８】
本発明においては、前記反射層が、金属を主成分として含んでいることが好ましい。
【００３９】
反射層は、Ｍｇ、Ａｌ、Ｔｉ、Ｃｒ、Ｆｅ、Ｃｏ、Ｎｉ、Ｃｕ、Ｚｎ、Ｇｅ、Ａｇ、Ｐｔ、Ａｕなどによって、形成することができ、これらのうちでも、高い反射率を有しているＡｌ、Ａｕ、Ａｇ、Ｃｕ、または、ＡｇとＣｕとの合金などのこれらの金属の少なくとも１つを含む合金などの金属材料が、反射層を形成するために、好ましく用いられる。とくに、反射層が、Ａｇを含んでいる場合には、その表面が優れた平坦性を有するように、反射層を形成することができ、記録層に記録されたデータを再生するときの再生信号のノイズレベルを最小限に抑制することが可能となる。
【００４０】
しかしながら、その一方で、Ａｇは、硫黄と高い反応性を有しているため、反射層の近傍に、硫黄を含む層が形成されると、反射層に含まれるＡｇと、反射層の近傍に形成された層に含まれる硫黄が反応して、反射層の表面が腐食されるという新たな問題が生じるが、本発明においては、反射層の近傍に形成される誘電体層が、ＺｒおよびＭｇの少なくとも一種の金属を含む酸化物を主成分として含み、実質的に硫黄を含まないから、反射層の表面が腐食されるのを回避することができ、高い保存信頼性を確保することが可能となる。
【００４１】
本発明のさらに好ましい実施態様においては、３８０ｎｍないし４５０ｎｍの波長λを有するレーザビームが、０．７ないし０．９の開口数ＮＡを有する対物レンズを介して、照射されて、データの記録および記録されたデータの消去が可能に構成されている。
【００４２】
本発明の前記目的はまた、基板上に、相変化材料を含み、少なくとも中間層を介して、積層された複数の記録層と、光透過層とを備え、前記複数の記録層に、前記光透過層を介して、レーザビームが照射されて、データの記録および記録されたデータの消去が可能に構成された光記録媒体であって、前記複数の記録層のうちの少なくとも一つの記録層と前記光透過層との間、および前記複数の記録層のうちの少なくとも一つの記録層と前記中間層との間の少なくとも一方に、互いに異なる誘電体材料を主成分として含む少なくとも三つの誘電体層が形成されていることを特徴とする光記録媒体によって達成される。
【００４３】
本発明においては、前記複数の記録層のうちの少なくとも一つの記録層と前記光透過層との間、および前記複数の記録層のうちの少なくとも一つの記録層と前記中間層との間の少なくとも一方に、第一の誘電体層と、第二の誘電体層と、第三の誘電体層とが、前記レーザビームの入射面側から順に、積層され、前記第一の誘電体層が、前記第二の誘電体層より高い熱伝導性を有しており、前記第二の誘電体層が、前記第一の誘電体層および前記第三の誘電体層より低い硬度を有しており、前記第三の誘電体層が、実質的に硫黄を含まない誘電体材料を主成分として含んでいる。
【発明の効果】
【００４４】
本発明によれば、記録層に生じた熱を効果的に放熱することができるとともに、所望のように、データを記録することができる光記録媒体を提供することができる。
【発明を実施するための最良の形態】
【００４５】
以下、添付図面に基づいて、本発明の好ましい実施態様につき、詳細に説明を加える。
【００４６】
図１は、本発明の好ましい実施態様にかかる光記録媒体の略斜視図であり、図２は、図１のＡで示される部分の略拡大断面図である。
【００４７】
図１に示されるように、本実施態様にかかる光記録媒体１は、円板状をなし、図２において、矢印で示される方向から、レーザビームが照射されるように構成されている。
【００４８】
図２に示されるように、本実施形態にかかる光記録媒体１は、支持基板１１と、支持基板１１上に形成された情報層２０と、情報層２０上に形成された光透過層１３とを備えている。
【００４９】
支持基板１１は、光記録媒体１の機械的な支持体として、機能するものである。
【００５０】
支持基板１１を形成するための材料は、光記録媒体１の支持体として機能することができれば、とくに限定されるものではなく、たとえば、ガラス、セラミック、樹脂などによって、形成することができる。これらのうち、成形の容易性の観点から、樹脂が好ましく使用される。このような樹脂としては、ポリカーボネート樹脂、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂などが挙げられる。これらの中でも、加工性、光学特性などの点から、ポリカーボネート樹脂、オレフィン樹脂がとくに好ましく、本実施形態においては、支持基板１１は、ポリカーボネート樹脂によって形成される。
【００５１】
本実施形態においては、支持基板１１は、約１．１ｍｍの厚さを有している。
【００５２】
本実施形態においては、レーザビームは、支持基板１１とは反対側に位置する光透過層１３を介して、照射されるから、支持基板１１が、光透過性を有していることは必ずしも必要ではない。
【００５３】
支持基板１１の表面には、交互に、グルーブ１１ａおよびランド１１ｂが形成されている。支持基板１１の表面に形成されたグルーブ１１ａおよび／またはランド１１ｂは、情報層２０にデータを記録する場合、および情報層２０からデータを再生する場合において、レーザビームのガイドトラックとして機能する。グルーブ１１ａの深さは、λ／（１８ｎ）ないしλ／（４ｎ）（λは、レーザビームの波長であり、ｎは、光透過層１３の屈折率である。）に設定することが好ましく、グルーブ１１ａのピッチは、０．２μｍないし０．４μｍに設定することが好ましい。
【００５４】
情報層２０は、図２に示されるように、支持基板１１上に形成された反射層２１と、反射層２１上に形成された第四の誘電体層２２と、第四の誘電体層２２上に形成された記録層２３と、記録層２３上に形成された第三の誘電体層２４と、第三の誘電体層２４上に形成された第二の誘電体層２５と、第二の誘電体層２５上に形成された第一の誘電体層２６とを備え、第一の誘電体層２６、第二の誘電体層２５および第三の誘電体層２４は、互いに異なる誘電体材料を主成分として含んでいる。
【００５５】
反射層２１は、光透過層１３を介して、記録層２３に照射されるレーザビームを反射し、再び、光透過層１３から出射させる役割を果たすとともに、レーザビームの照射によって、記録層２３に生じた熱を効果的に放熱させる役割を果たす。
【００５６】
反射層２１は、金属を主成分として含んでいる。本明細書において、元素を主成分として含むとは、ある層に含まれる元素のうち、その元素の含有率が最も大きいことを意味する。
【００５７】
反射層２１は、Ｍｇ、Ａｌ、Ｔｉ、Ｃｒ、Ｆｅ、Ｃｏ、Ｎｉ、Ｃｕ、Ｚｎ、Ｇｅ、Ａｇ、Ｐｔ、Ａｕなどによって、形成することができ、これらのうちでも、高い反射率を有しているＡｌ、Ａｕ、Ａｇ、Ｃｕ、または、ＡｇとＣｕとの合金などのこれらの金属の少なくとも１つを含む合金などの金属材料が、反射層２１を形成するために、好ましく用いられる。とくに、反射層２１が、Ａｇを含んでいる場合には、その表面が優れた平坦性を有するように、反射層２１を形成することができ、記録層２３に記録されたデータを再生するときの再生信号のノイズレベルを低減することが可能となる。
【００５８】
反射層２１の厚さは、とくに限定されるものではないが、１０ないし３００ｎｍであることが好ましく、２０ｎｍないし２００ｎｍであることが、とくに好ましい。反射層２１の厚さが１０ｎｍ未満であると、反射層２１の反射率を十分に高くすることが困難になるとともに、記録層２３に生じた熱を放熱することが困難になり、その一方で、反射層２１の厚さが２００ｎｍを越えていると、反射層２１の成層に長い時間を要するため、生産性が低下し、また、内部応力などによって、クラックが発生するおそれがある。
【００５９】
第四の誘電体層２２および第三の誘電体層２４は、記録層２３を物理的、化学的に保護するとともに、記録層２３から反射層２１および第一の誘電体層２６への熱の拡散を制御し、さらに、記録層２３に記録されたデータを再生するときの光学特性を調整する機能を有している。
【００６０】
本実施態様においては、第四の誘電体層２２および第三の誘電体層２４は、熱伝導性が高く、実質的に硫黄を含まない誘電体材料を主成分として含み、具体的には、第四の誘電体層２２および第三の誘電体層２４は、酸化ジルコニウムを主成分として含むように形成されている。また、第四の誘電体層２２および第三の誘電体層２４は、立方晶系の結晶質を有するとともに、各結晶体の結晶粒径が２０ｎｍ以下となるように形成されている。
【００６１】
ここに、本明細書において、実質的に硫黄を含まないとは、不純物として硫黄が含まれている以外には、第四の誘電体層２２および第三の誘電体層２４に、硫黄が含まれていないことを意味する。
【００６２】
第四の誘電体層２２および第三の誘電体層２４は、たとえば、第四の誘電体層２２および第三の誘電体層２４の構成元素を含む化学種を用いた気相成長法によって、形成することができる。気相成長法としては、真空蒸着法、スパッタリング法などが挙げられる。
【００６３】
第四の誘電体層２２および第三の誘電体層２４の厚さは、いずれも、３ｎｍないし１５ｎｍであることが好ましい。第四の誘電体層２２および第三の誘電体層２４の厚さが、３ｎｍ未満の場合には、第四の誘電体層２２および第三の誘電体層２４を連続層として形成することが困難となり、１５ｎｍを越える場合には、第四の誘電体層２２および第三の誘電体層２４を成層するときに生じる内部応力が大きくなり、クラックが入りやすくなる。
【００６４】
記録層２３は、データが記録される層である。記録層２３は、相変化材料を含んで形成されており、相変化材料が結晶状態にある場合の反射率と、非晶質状態にある場合の反射率の差を利用して、記録層２３にデータが記録され、記録層２３からデータが再生される。
【００６５】
記録層２３を形成するための相変化材料は、とくに限定されるものではないが、記録層２３は、Ｓｂ、Ｔｅ、Ｇｅ、ＴｂおよびＭｎからなる群より選ばれる少なくとも一種の元素を含む相変化材料を含んで形成されるのが好ましい。
【００６６】
記録層２３が、Ｓｂ、Ｔｅ、ＧｅおよびＴｂを含む相変化材料を含んでいるときには、Ｓｂの含有量が６５原子％ないし９０原子％であり、Ｔｅの含有量が０原子％ないし２０原子％であり、Ｇｅの含有量が２原子％ないし２０原子％であり、Ｔｂの含有量が２ないし１５原子％であることが好ましく、記録層２３が、Ｓｂ、Ｔｅ、ＧｅおよびＭｎを含む相変化材料を含んでいるときには、Ｍｎの含有量が２原子％ないし１５原子％である点を除いて、記録層２３が、Ｓｂ、Ｔｅ、ＧｅおよびＴｂを含む相変化材料を含んでいるときと同様に、形成されることが好ましい。
【００６７】
記録層２３は、たとえば、記録層２３の構成元素を含む化学種を用いた気相成長法によって、形成することができる。気相成長法としては、真空蒸着法、スパッタリング法などが挙げられる。
【００６８】
記録層２３は、２ｎｍないし４０ｎｍの厚さに形成されることが好ましく、より好ましくは、４ｎｍないし３０ｎｍの厚さを有するように形成され、さらに好ましくは、５ｎｍないし２０ｎｍの厚さを有するように形成される。
【００６９】
記録層２３の厚さが、２ｎｍ未満のときには、記録前後における光学特性の差が少なくなり、データを再生したときに、高いＣ／Ｎ比の再生信号を得ることができなくなり、一方、記録層２３の厚さが、４０ｎｍよりも厚いときには、データを記録するのに必要な熱容量が増大し、記録感度が悪化して、記録マークの形成が困難となる。
【００７０】
第二の誘電体層２５は、第三の誘電体層２４と、後述する第一の誘電体層２６との密着性を高めるための緩衝層として機能する。
【００７１】
第二の誘電体層２５は、第三の誘電体層２４および第一の誘電体層２６に比べて、硬度が低く、第三の誘電体層２４および第一の誘電体層２６のいずれとも密着性の高い誘電体材料を主成分として含んでいる。
【００７２】
第二の誘電体層２５を形成するための材料は、高い光透過性を有し、かつ、第三の誘電層２４および第一の誘電体層２６との密着性が、高い材料であれば、とくに限定されるものではなく、本実施態様においては、第二の誘電体層２５は、ＺｎＳとＳｉＯ２の混合物を主成分として含んでいる。
【００７３】
第二の誘電体層２５が、ＺｎＳとＳｉＯ２の混合物を主成分として含む場合には、ＺｎＳとＳｉＯ２のモル比は、８０：２０であることが好ましい。ＺｎＳのモル比が、８０％未満の場合には、第二の誘電体膜２５の屈折率が低下して、記録マークが形成された領域と、記録マークが形成されていない領域との反射率の差が低下するおそれがある。
【００７４】
第二の誘電体層２５は、たとえば、第二の誘電体層２５の構成元素を含む化学種を用いた気相成長法によって、形成することができる。気相成長法としては、真空蒸着法、スパッタリング法などが挙げられる。
【００７５】
第二の誘電体層２５の厚さは、５ｎｍないし２０ｎｍであることが好ましい。第二の誘電体層２５の厚さが、５ｎｍ未満の場合には、第二の誘電体層２５にクラックが入りやすくなり、２０ｎｍを越える場合には、放熱効果が低下するおそれがある。
【００７６】
第一の誘電体層２６は、第三の誘電体層２４および第二の誘電体層２５を介して、記録層２３から伝達された熱を放熱する放熱層として機能する。
【００７７】
第一の誘電体層２６は、記録層２３に生じた熱を効果的に放熱するために、第二の誘電体層２５よりも高い熱伝導性を有し、かつ、高い光透過性を有する誘電体材料を主成分として含んでいる。具体的には、第一の誘電体層２６は、Ｂ、Ａｌ、Ｇａ、Ｉｎ、Ｃ、Ｓｉ、Ｇｅ、Ｂｅ、ＺｎおよびＳｎからなる群より選ばれる選ばれる一種の元素を含む窒化物、酸化物、あるいは、これらの混合物から形成されることが好ましい。
【００７８】
第一の誘電体層２６は、たとえば、第一の誘電体層２６の構成元素を含む化学種を用いた気相成長法によって、形成することができる。気相成長法としては、真空蒸着法、スパッタリング法などが挙げられる。
【００７９】
第一の誘電体層２６は、２０ｎｍないし７０ｎｍの厚さを有するように形成されるのが好ましい。第一の誘電体層２６の厚さが、２０ｎｍ未満の場合には、十分な放熱効果が得られず、７０ｎｍを越える場合には、成膜時間が長くなり、生産性が低下するおそれがある。
【００８０】
光透過層１３は、レーザビームを透過させる層であり、その一方の表面によって、光入射面１３ａが構成されている。
【００８１】
光透過層１３を形成するための材料は、レーザビームに対して、高い光透過性を有していれば、とくに限定されるものではないが、アクリル系やエポキシ系などの紫外線硬化性樹脂を用いることが好ましい。
【００８２】
光透過層１３は、紫外線硬化性樹脂を用いたスピンコーティング法や、光透過性樹脂によって形成されたシートを、接着剤を用いて、接着することによって、形成することができる。
【００８３】
光透過層１３は、１０μｍないし３００μｍの厚さを有するように形成されることが好ましく、５０μｍないし１５０μｍの厚さを有するように形成されることが、より好ましい。
【００８４】
以上のような構成を有する光記録媒体１には、次のようにして、データが記録される。
【００８５】
本実施態様において、光記録媒体１にデータを記録するにあたっては、光透過層１３の光入射面１３ａを介して、３８０ｎｍないし４５０ｎｍの波長λを有するレーザビームが、０．７ないし０．９の開口数ＮＡを有する対物レンズを介して、照射される。
【００８６】
記録層２３にデータを記録するにあたっては、記録パワーＰｗ、消去パワーＰｅおよび基底パワーＰｂの間で、パワーが変調されたレーザビームが、記録層２３にフォーカスされ、光透過層１３を介して、記録層２３に照射される。レーザビームの記録パワーＰｗ、基底パワーＰｂおよび消去パワーＰｅは、Ｐｗ＞Ｐｅ＞Ｐｂの関係を満たしている。
【００８７】
レーザビームが、記録層２３に照射されると、記録パワーＰｗに設定されたレーザビームが照射された記録層２３の所定の領域が、融点以上に加熱され、その後、急冷されることにより、非晶質の領域が形成されて、記録マークが形成される。こうして、記録層２３にデータが記録される。
【００８８】
本実施態様においては、３８０ｎｍないし４５０ｎｍの短波長を有するレーザビームを、０．７ないし０．９の高開口数ＮＡを有する対物レンズを介して、レーザビームを照射し、データが記録されるため、記録層２３が、局所的に、非常に高い温度に加熱される。こうして、記録層２３に生じた熱は、耐熱性の低い光透過層１３にも伝わるため、光透過層１３が高温に加熱されるおそれがある。
【００８９】
しかしながら、本実施態様においては、記録層２３と光透過層１３との間に、放熱層として機能する第一の誘電体層２６が形成されており、記録層２３が、局所的に、非常に高い温度に加熱されても、記録層２３に生じた熱が光透過層１３に伝わる前に、効果的に熱を拡散することができる。したがって、光透過層１３が高温に加熱されるのを防止することができ、光記録媒体の信頼性を向上させることが可能になる。
【００９０】
また、本実施態様においては、記録層２３を挟むように、酸化ジルコニウムを主成分として含む第三の誘電体層２４および第四の誘電体層２２が形成されており、本発明者の研究によれば、このような場合には、記録層２３に、所望のように、記録マークを形成して、データを記録することができるのが見出されている。
【００９１】
記録層２３を挟むように、酸化ジルコニウムを主成分として含む第三の誘電体層２４および第四の誘電体層２２を形成した場合に、記録層２３に、所望のように、記録マークを形成して、データを記録することができる理由は、必ずしも明らかではないが、第三の誘電体層２４および第四の誘電体層２２を、酸化ジルコニウムを主成分として含むように形成したことにより、第三の誘電体層２４および第四の誘電体層２２の熱伝導性が高くなり、その結果として、記録層２３に生じた熱を、第一の誘電体層２６側と反射層２１側のそれぞれに、効果的に拡散することが可能となり、冷却効率を高めることができたためではないかと推測される。一般に、酸化ジルコニウムは、熱伝導性が低い材料として知られているが、本実施態様においては、酸化ジルコニウムが立方晶系の結晶質を有するように、形成されており、このため、第三の誘電体層２４および第四の誘電体層２２の熱伝導性を高めることができたのではないかと考えられる。
【００９２】
また、記録層２３に記録されたデータが書き換えられる場合には、記録層２３にデータを記録するときと同様に、記録パワーＰｗ、消去パワーＰｅおよび基底パワーＰｂの間で、パワーが変調されたレーザビームが、記録層２３に照射される。
【００９３】
レーザビームが、記録層２３に照射されると、記録パワーＰｗに設定されたレーザビームが照射された領域が、融点以上に加熱され、その後、急冷されることにより、非晶質の領域が形成されるとともに、消去パワーＰｅに設定されたレーザビームが照射された領域が、結晶化温度以上の温度に加熱され、徐冷されることにより、結晶化される。こうした非晶質領域の形成と、結晶質領域の形成とが、記録マークを新たに形成すべき領域と、記録マークを消去すべき領域とに対応付けて、行われることにより、記録層２３に記録されたデータが書き換えられる。記録層２３に含まれる相変化材料の非晶質と結晶質の変化は、可逆的であるため、記録層２３に記録されたデータは、繰り返し、書き換えることが可能である。
【００９４】
しかしながら、多数回にわたって、記録層２３に記録されたデータが書き換えられると、記録層２３の結晶化速度の低下を招き、所望のように、記録層２３に記録されたデータを書き換えられなくなるおそれがある。
【００９５】
本実施態様においては、記録層２３の近傍に形成される第三の誘電体層２４および第四の誘電体層２２が、酸化ジルコニウムを主成分として含み、実質的に硫黄を含まないから、記録層２３に含まれる相変化材料が、多数回にわたって、溶融されても、第三の誘電体層２４および第四の誘電体層２２に含まれる元素の影響を受けて、記録層の性質が変化することがなく、記録層２３の結晶化速度が低下するのを確実に防止することができる。したがって、本実施態様によれば、記録層２３に記録されたデータを、所望のように、繰り返し、書き換えることが可能になる。
【００９６】
一方、記録層２３に記録されたデータは、次のようにして、再生される。
【００９７】
記録層２３に記録されたデータを再生する場合には、再生パワーＰｒに設定されたレーザビームが、記録層２３にフォーカスされ、光透過層１３を介して、記録層２３に照射される。
【００９８】
記録層２３に照射されたレーザビームは、記録層２３および反射層２１によって反射され、反射されたレーザビームの光量が検出されることによって、記録層２３に記録されたデータが再生される。
【００９９】
本実施態様においては、反射層２１が、Ａｇを含んでおり、その表面が優れた平坦性を有するように、反射層２１を形成することができるから、記録層２３に記録されたデータを再生するときの再生信号のノイズレベルを低減することが可能となる。しかしながら、その一方で、Ａｇは、硫黄と高い反応性を有しているため、反射層２１の近傍に、硫黄を含む誘電体層が形成されると、反射層２１に含まれるＡｇと、反射層２１の近傍に形成された誘電体層に含まれる硫黄が反応して、反射層２１の表面が腐食されるという新たな問題が生じるが、本実施態様においては、反射層２１と記録層２３の間に形成される第四の誘電体層２２が、酸化ジルコニウムを主成分として含み、実質的に硫黄を含まないから、反射層２１の表面が腐食されるのを回避することが可能となる。
【０１００】
また、本実施態様においては、第三の誘電体層２４および第四の誘電体層２２が、立方晶系の結晶質で、結晶粒径が２０ｎｍ以下の結晶体を有する酸化ジルコニウムを主成分として含むように、形成されており、本発明者の研究によれば、このような場合には、その表面が、きわめて高い平坦性を有するように、第三の誘電体層２４および第四の誘電体層２２を形成し得ることが見出されている。
【０１０１】
したがって、本実施態様によれば、第三の誘電体層２４および第四の誘電体層２２の表面が、いずれも、きわめて高い平坦性を有しており、記録層２３に記録されたデータを再生したときの再生信号に含まれるノイズレベルを、より一層、低減することが可能となる。
【０１０２】
図３は、本発明の好ましい実施態様にかかる光記録媒体の略斜視図であり、図４は、図３のＢで示される部分の略拡大断面図である。
【０１０３】
図４に示されるように、本実施態様にかかる光記録媒体１０は、支持基板１１上に形成された第一の情報層２０と、第一の情報層２０上に形成された中間層１２と、中間層１２上に形成された第二の情報層３０と、第二の情報層３０上に形成された光透過層１３とを備えている。
【０１０４】
第一の情報層２０は、図２に示される情報層２０と同様の構成を有している。
【０１０５】
中間層１２は、第一の情報層２０と第二の情報層３０とを物理的および光学的に十分な距離をもって離間させる機能を有している。
【０１０６】
中間層１２の表面には、交互に、グルーブ１２ａおよびランド１２ｂが形成されており、中間層１２の表面に形成されたグルーブ１２ａおよび／またはランド１２ｂは、第二の情報層３０にデータを記録する場合、および第二の情報層３０からデータを再生する場合において、レーザビームのガイドトラックとして、機能する。中間層１２の表面に形成されたグルーブ１２ａの深さおよびピッチは、支持基板１１の表面に設けられたグルーブ１１ａの深さおよびピッチと同程度に設定することができる。
【０１０７】
中間層１２は、レーザビームが通過するため、高い光透過率を有していることが必要であるが、必ずしも透明である必要はなく、第一の情報層２０にデータを記録し、記録されたデータを再生するために必要な光量を透過させるのに十分な光透過率を有していればよい。
【０１０８】
中間層１２を形成するための材料は、レーザビームに対して、高い光透過性を有していれば、とくに限定されるものではないが、光透過層１３と同様に、紫外線硬化性アクリル樹脂を用いることが好ましい。
【０１０９】
中間層１２は、１０μｍないし４０μｍの厚さを有することが好ましく、１５μｍないし３５μｍの厚さを有することが、さらに好ましい。
【０１１０】
第二の情報層３０は、図４に示されるように、中間層１２上に形成された反射層３１と、反射層３１上に形成された第四の誘電体層３２と、第四の誘電体層３２上に形成された記録層３３と、記録層３３上に形成された第三の誘電体層３４と、第三の誘電体層３４上に形成された第二の誘電体層３５と、第二の誘電体層３５上に形成された第一の誘電体層３６とを備えている。これら反射層３１、第四の誘電体層３２、記録層３３、第三の誘電体層３４、第二の誘電体層３５および第一の誘電体層３６は、それぞれ、第一の情報層２０中の反射層２１、第四の誘電体層２２、記録層２３、第三の誘電体層２４、第二の誘電体層２５および第一の誘電体層２６と同様の構成を有している。
【０１１１】
図４に示される光記録媒体１０においては、第一の情報層２０にデータを記録し、記録されたデータを再生するときに、第二の情報層３０を介して、第一の情報層２０に、レーザビームを照射するため、第二の情報層３０が、ある程度、高い光透過性を有する必要がある。したがって、第二の情報層３０の厚さを薄く形成する必要があり、第二の情報層３０に含まれる各種の層のうちでも、光透過性の低い反射層３１および記録層３３の厚さを薄くすることが必要である。
【０１１２】
しかしながら、反射層３１は、レーザビームを透過する一方で、第二の情報層３０に記録されたデータが再生されるときに、レーザビームを反射する役割を担うため、レーザビームに対して、ある程度の反射率を有している必要がある。したがって、反射層３１は、第一の情報層２０中の反射層２１に比べて、薄く形成されるが、レーザビームに対して、ある程度の反射率を確保できる程度の厚さに形成される。具体的には、反射層３１は、３ｎｍないし２０ｎｍの厚さを有していることが好ましく、３ｎｍないし１５ｎｍの厚さを有していることが、さらに好ましい。
【０１１３】
また、記録層３３においても、レーザビームを透過する一方で、データが記録される層としても機能するため、データを記録し、記録されたデータを再生するのに十分な記録特性、再生特性を有している必要がある。したがって、記録層３３は、第一の情報層２０中の記録層２３に比べて、薄く形成されるが、データを記録し、記録されたデータを再生するのに十分な記録特性、再生特性を確保できる程度の厚さに形成される。具体的には、記録層３３は、３ｎｍないし１０ｎｍの厚さを有していることが好ましく、５ｎｍないし８ｎｍの厚さを有していることが、さらに好ましい。
【０１１４】
以上のような構成を有する光記録媒体１０には、次のようにして、データが記録される。
【０１１５】
本実施態様において、光記録媒体１０にデータを記録し、または光記録媒体１０に記録されたデータを書き換えるにあたっては、３８０ｎｍないし４５０ｎｍの波長λを有するレーザビームが、０．７ないし０．９の開口数ＮＡを有する対物レンズを介して、光記録媒体１０に照射され、第一の情報層２０および第二の情報層３０のいずれかに、レーザビームがフォーカスされる。
【０１１６】
第二の情報層３０にデータを記録し、または第二の情報層３０に記録されたデータを書き換える場合には、記録パワーＰｗ、消去パワーＰｅおよび基底パワーＰｂの間で、パワーが変調されたレーザビームが、第二の情報層３０中の記録層３３にフォーカスされ、光透過層１３を介して、記録層３３に照射される。
【０１１７】
レーザビームが、記録層３３に照射されると、非晶質領域および結晶質領域が形成されて、記録層３３にデータが記録され、または記録層３３に記録されたデータが書き換えられる。
【０１１８】
記録層３３は、第一の情報層２０中の記録層２３に比べて、薄く形成されているため、記録層３３の近傍に、硫黄を含む誘電体層が形成されると、その誘電体層に含まれる硫黄の影響を受けやすいが、本実施態様においては、記録層３３の近傍に形成される第三の誘電体層３４および第四の誘電体層３２が、酸化ジルコニウムを主成分として含み、実質的に硫黄を含まないから、記録層３３に含まれる相変化材料が、多数回にわたって、溶融されても、第三の誘電体層３４および第四の誘電体層３２に含まれる元素の影響を受けて、記録層３３の性質が変化することがなく、記録層３３の結晶化速度が低下するのを確実に防止することができる。したがって、本実施態様によれば、記録層３３が薄く形成されても、記録層３３に記録されたデータを、所望のように、繰り返し、書き換えることが可能になる。
【０１１９】
また、本実施態様においては、記録層３３を挟むように、酸化ジルコニウムを主成分として含む第三の誘電体層３４および第四の誘電体層３２が形成されており、このような場合には、記録層３３に生じた熱を、効果的に拡散することが可能となり、第二の情報層３０の冷却効率を高めることができる。こうして、第二の情報層３０が、優れた放熱性を有するから、反射層３１を薄く形成しても、レーザビームのパワーが記録パワーＰｗから基底パワーＰｂに切り替えられるのに応じて、記録層３３を、速やかに、冷却することでき、記録層３３に、所望のように、記録マークを形成して、データを記録することが可能となる。
【０１２０】
また、第一の情報層２０にデータを記録し、または第一の情報層２０に記録されたデータを書き換える場合には、記録パワーＰｗ、消去パワーＰｅおよび基底パワーＰｂの間で、パワーが変調されたレーザビームが、第一の情報層２０中の記録層２３にフォーカスされ、光透過層１３および第二の情報層３０を介して、記録層２３に照射される。
【０１２１】
本実施態様においては、記録層３３および反射層３１を薄く形成することができるから、第二の情報層３０の光透過性を高くすることが可能となる。したがって、レーザビームが、第二の情報層３０を透過する際に、レーザビームの光量が減少するのを最小限に抑制することができ、第一の情報層２０に、所望のように、データを記録することが可能となる。
【０１２２】
一方、第一の情報層２０に記録されたデータは、次のようにして、再生される。
【０１２３】
第一の情報層２０中の記録層２３に記録されたデータを再生する場合には、再生パワーＰｒに設定されたレーザビームが、第一の情報層２０にフォーカスされ、光透過層１３を介して、第一の情報層２０に照射される。
【０１２４】
第一の情報層２０に照射されたレーザビームは、記録層２３および反射層２１によって反射され、反射されたレーザビームの光量が検出されることによって、第一の情報層２０に記録されたデータが再生される。
【０１２５】
本実施態様においては、第二の情報層３０の光透過性を高くすることができるから、レーザビームが、第二の情報層３０を透過するときと、記録層２３および反射層２１によって反射されたレーザビームが、第二の情報層３０を透過するときとで、ともに、レーザビームの光量が減少するのを最小限に抑制することができ、第一の情報層２０に記録されたデータを、所望のように、再生することが可能となる。
【０１２６】
本発明は、以上の実施態様および実施例に限定されることなく、特許請求の範囲に記載された発明の範囲内で種々の変更が可能であり、それらも本発明の範囲内に包含されるものであることはいうまでもない。
【０１２７】
たとえば、図１ないし図４に示された実施態様においては、光記録媒体１、１０の第三の誘電体層２４、３４および第四の誘電体層２２、３２は、それぞれ、酸化ジルコニウムを主成分として含んでいるが、本発明は、これに限られるものではない。すなわち、第三の誘電体層２４、３４および第四の誘電体層２２、３２は、ＺｒおよびＭｇの少なくとも一種の金属を含む酸化物を主成分として含んでいればよく、酸化ジルコニウムに代えて、Ｍｇを含む酸化物、あるいはＺｒおよびＭｇを含む酸化物を主成分として含んでいてもよい。Ｍｇを含む酸化物は、立方晶系の結晶構造を有していなくても、熱伝導性が高いため、第三の誘電体層２４、３４および第四の誘電体層２２、３２が、Ｍｇを含む酸化物を主成分として含む場合には、必ずしも、Ｍｇを含む酸化物が立方晶系の結晶構造を有している必要はない。
【０１２８】
また、図１ないし図４に示された実施態様においては、光記録媒体１、１０の第三の誘電体層２４、３４および第四の誘電体層２２、３２が、いずれも、酸化ジルコニウムを主成分として含むように形成されているが、本発明は、これに限られるものではなく、少なくとも、第三の誘電体層２４、３４が、酸化ジルコニウムを主成分として含むように形成されていればよい。
【０１２９】
また、図４に示された実施態様においては、光記録媒体１０は、支持基板１１と、第一の情報層２０と、中間層１２と、第二の情報層３０と、光透過層１３を備え、第一の情報層２０および第二の情報層３０が、いずれも、第二の誘電体層より高い熱伝導性を有する第一の誘電体層と、第一の誘電体層および第三の誘電体層より低い硬度を有する第二の誘電体層と、実質的に硫黄を含まない誘電体材料を主成分として含む第三の誘電体層とを備えているが、本発明は、これに限られるものではなく、第一の情報層２０および第二の情報層３０の少なくとも一方が、第二の誘電体層より高い熱伝導性を有する第一の誘電体層と、第一の誘電体層および第三の誘電体層より低い硬度を有する第二の誘電体層と、実質的に硫黄を含まない誘電体材料を主成分として含む第三の誘電体層とを備えていればよい。
【０１３０】
また、図４に示された実施態様においては、光記録媒体１０は、二層の情報層が設けられているが、本発明は、二層の情報層を有する光記録媒体に限定されるものではなく、広く、二層以上の情報層を有する光記録媒体に適用することができる。
【０１３１】
さらに、図１ないし図４に示される実施態様においては、光記録媒体１、１０は、光透過層１３を備えているが、光透過層１３に代えて、または、光透過層１３の表面上に、ハードコート組成物を主成分として含むハードコート層を設けてもよいし、さらに、潤滑性や防汚性の機能を付与するために、ハードコート層に潤滑剤を含ませてもよいし、ハードコート層の表面上に、潤滑剤を主成分として含む潤滑層を、別途、設けるようにしてもよい。
【図面の簡単な説明】
【０１３２】
【図１】図１は、本発明の好ましい実施態様にかかる光記録媒体の略断面図である。
【図２】図２は、図１のＡで示された部分の略拡大断面図である。
【図３】図３は、本発明の別の好ましい実施態様にかかる光記録媒体の略拡大図である。
【図４】図４は、図３のＢで示された部分の略拡大断面図である。
【符号の説明】
【０１３３】
１  光記録媒体
１０  光記録媒体
１１  支持基板
１１ａ  グルーブ
１１ｂ  ランド
１２  中間層
１２ａ  グルーブ
１２ｂ  ランド
１３  光透過層
２０  第一の情報層
２１  反射層
２２  第四の誘電体層
２３  記録層
２４  第三の誘電体層
２５  第二の誘電体層
２６  第一の誘電体層
３０  第二の情報層
３１  反射層
３２  第四の誘電体層
３３  記録層
３４  第三の誘電体層
３５  第二の誘電体層
３６  第一の誘電体層
【図１】
2005209247.tif 000003
【図２】
2005209247.tif 000004
【図３】
2005209247.tif 000005
【図４】
2005209247.tif 000006